【事件の表示】
　特許第６６２５３０８号発明「六方晶窒化ホウ素粉末」の特許異議申立事件について、次のとおり決定する。
【結　論】
　特許第６６２５３０８号の明細書及び特許請求の範囲を訂正請求書に添付された訂正明細書及び訂正特許請求の範囲のとおり訂正後の請求項〔１〜５〕について訂正することを認める。
　特許第６６２５３０８号の請求項１〜４に係る特許を維持する。
　特許第６６２５３０８号の請求項５に係る特許についての特許異議の申立てを却下する。
【理　由】
第１　手続の経緯
　特許第６６２５３０８号（設定登録時の請求項の数は５。以下、「本件特許」という。）に係る出願は、２０１９年（令和１年）８月２日（優先権主張　２０１８年８月７日、日本国）を国際出願日とする日本語特許出願であって、令和１年１２月６日にその特許権の設定登録がされ、同年１２月２５日に特許掲載公報が発行された。
　その後、本件特許の全請求項（請求項１〜５）に係る特許に対し、特許異議申立人　山川　隆久（以下、「異議申立人」という。）より、令和２年５月２９日に特許異議の申立てがされたものであり、その後の経緯は次のとおりである。
　令和２年　９月２８日付け：　取消理由通知書
　　　同年１１月２５日　　：　意見書の提出及び訂正の請求（特許権者）
　令和３年　１月　８日　　：　意見書の提出（異議申立人）
第２　訂正の適否についての判断
　令和２年１１月２５日に特許権者より請求された訂正（以下、「本件訂正」という。）は適法になされたものと判断する。
　以下、その理由につき詳述する。
　１　訂正の内容
　本件訂正は、本件特許の明細書及び特許請求の範囲の訂正であって、一群の請求項１〜５を訂正の単位として請求されたものであり、特許法第１２０条の５第４項及び同法同条第９項において準用する同法第１２６条第４項の規定に従うものであるところ、その訂正の内容（訂正事項）は、次のとおりである。
　(1)　訂正事項１
　特許請求の範囲の請求項１の記載を次のとおり訂正する（当審注：下線は訂正箇所を示す。以下、同じ。）。当該訂正後の請求項１の記載を引用する請求項２〜４も同様に訂正する。
　「【請求項１】
　
化粧料用の
　前記六方晶窒化ホウ素粉末に含まれる六方晶窒化ホウ素粒子のうち、粒子の結晶
（0,0,1）
　(2)　訂正事項２
　明細書の【００１２】の記載を次のとおり訂正する。
　「【００１２】
１．
化粧料用の
　前記六方晶窒化ホウ素粉末に含まれる六方晶窒化ホウ素粒子のうち、粒子の結晶
（0,0,1）
　(3)　訂正事項３
　特許請求の範囲の請求項２の記載を次のとおり訂正する。当該訂正後の請求項２の記載を引用する請求項３、４も同様に訂正する。
　「【請求項２】
　前記六方晶窒化ホウ素粉末に含まれる六方晶窒化ホウ素粒子のうち、粒子の結晶
（0,0,1）
　(4)　訂正事項４
　明細書の【００１３】の記載を次のとおり訂正する。
　「【００１３】
２．前記六方晶窒化ホウ素粉末に含まれる六方晶窒化ホウ素粒子のうち、粒子の結晶
（0,0,1）
　(5)　訂正事項５
　特許請求の範囲の請求項５を削除する。
　(6)　訂正事項６
　明細書の段落【００１６】を削除する。
　(7)　訂正事項７
　訂正前の明細書の【００１９】、【００２０】、【００２１】、【００２４】、【００３１】、【００４９】及び【００６３】における、「（1,0,0）」又は「（１００）」を、「
（0,0,1）
　２　訂正の目的の適否、新規事項の有無、特許請求の範囲の拡張・変更の存否
　(1)　訂正事項１について
　ア　訂正事項１のうち「（0,0,1）」の部分（以下、「訂正事項１−１」という。）は、誤記の訂正を目的とするものと認める。その理由は以下のとおりである。
　明細書の【０００２】において「六方晶窒化ホウ素（ｈ−ＢＮ）は、ホウ素（Ｂ）および窒素（Ｎ）で構成される六角形の編目状の層が積層された、黒鉛類似の層状構造を有する化合物である。そのため、一般的な六方晶窒化ホウ素の粒子は、偏平な板状（鱗片状）の構造を有している。また、粒子内の層と層との間に共有結合は存在せず、層間に働く力は、極めて弱い力であるファンデルワールス力のみである。そのため、わずかな力で層間にすべりが生じ、その結果、六方晶窒化ホウ素粉末は極めて優れた潤滑性を有している」と記載されているように、一般的な六方晶窒化ホウ素粒子は、ホウ素（Ｂ）および窒素（Ｎ）で構成される六角形の編目状の層が積層された、黒鉛類似の層状構造に起因する、偏平な板状（鱗片状）の構造を有するものであり、当該積層方向が［００１］方向、当該板状構造の最も広い主面が（0,0,1）面であることは、本件特許の優先日当時における技術常識である。
　また、明細書における課題に関する記載（【０００５】〜【０００７】）及び実施例の結果（【表１】、【表２】）から、明細書に記載された発明の六方晶窒化ホウ素粉末は優れた潤滑性や肌付着性を有するものであり、上記一般的に知られる鱗片状の六方晶窒化ホウ素粉末の化粧用途特性を備えていることが看取でき、更に、明細書の【００２２】、【００２３】及び図１の記載内容から、明細書に記載された発明における折れ曲がり角度は六方晶窒化ホウ素粉末の主面からの角度であることが看取できる。
　これらを総合すると、明細書に記載された発明の六方晶窒化ホウ素粉末は、従来一般的に知られる鱗片状の六方晶窒化ホウ素粉末同様、（0,0,1）面を主面とするものであり、折れ曲がり角度は当該（0,0,1）面からの角度であると解するのが合理的であるといえるから、訂正事項１−１は、特許法第１２０条の５第２項ただし書第２号に掲げる誤記の訂正を目的とするものといえる。
　イ　ここで、令和３年１月８日に異議申立人から提出された意見書（以下、「申立人意見書」という。）において、「従来の技術常識では最も広い主面が（0,0,1）面であるが、最も広い主面が（0,0,1）面ではない六方晶窒化ホウ素が存在しないとまでは言えない」旨の主張（第１〜２頁の３−１（ｉ）項）及び「本件特許発明は、窒化ホウ素粉末の特徴である滑らかな感触と、優れた光輝性とを兼ね備え、さらに光輝性顔料と併用した場合でも優れた光輝性を得ることができる六方晶窒化ホウ素粉末を提供することを目的」として「結晶（1,0,0）面に対し１１０°〜１６０°の角度」なる技術事項を特定したのだから、当該技術事項は最も重要なものであり、他の意に解することはあり得ない旨の主張（第２〜３頁の３−１（ｉｉｉ）項）がなされているので検討をする。
　上記ア及び申立人意見書にも記載があるとおり、六方晶窒化ホウ素粉末は、例外的な特殊形状のものがあり得るとしても、一般的には（0,0,1）面が主面であることが本件特許の優先日当時の技術常識であり、また、明細書に記載された発明の六方晶窒化ホウ素粉末は、従来一般的に知られる六方晶窒化ホウ素粉末の構造に由来する化粧用途特性を備えるものであるのだから、明細書に記載された発明の六方晶窒化ホウ素粉末は（0,0,1）面を主面とするものであり、明細書の【００２２】、【００２３】及び図１の記載内容から、折れ曲がり角度は当該（0,0,1）面からの角度であると解するのが合理的である。
　したがって、当該主張は採用しない。
　ウ　次に、訂正事項１のうち「化粧料用」の部分（以下、「訂正事項１−２」という。）についてみると、この訂正事項１−２は、「六方晶窒化ホウ素粉末」の用途を限定するものであるから、特許法第１２０条の５第２項ただし書第１号に掲げる特許請求の範囲の減縮を目的とするものである。
　エ　また、訂正事項１−１については、上記ア及びイのとおり、明細書の記載及び本件特許の優先日当時の技術常識から、「（0,0,1）」面の誤記であることが明らかであり、訂正事項１−２については、明細書の【００１６】、【００１７】の記載に基づくものであるから、訂正事項１−１は、願書に最初に添付した明細書、特許請求の範囲又は図面に記載した事項の範囲内の訂正であり、また、訂正事項１−２は、願書に添付した明細書、特許請求の範囲又は図面に記載した事項の範囲内の訂正であって、いずれも新規事項の追加に該当しない。
　オ　更に、訂正事項１−１及び訂正事項１−２は、いずれも、実質上特許請求の範囲を拡張し、又は変更するものではない。
　(2)　訂正事項２について
　訂正事項２は、訂正事項１による請求項１の訂正と、明細書の記載との整合を図るものであるから、特許法第１２０条の５第２項ただし書第３号に掲げる明瞭でない記載の釈明を目的とするものである。
　そして、当該訂正事項２は、願書に添付した明細書、特許請求の範囲又は図面に記載した事項の範囲内の訂正であり、新規事項の追加に該当せず、また、実質上特許請求の範囲を拡張し、又は変更するものではない。
　(3)　訂正事項３について
　訂正事項３は、「（1,0,0）」と書き違えたものを「（0,0,1）」に正すというものであり、上記(1)ア、イ、エ及びオの訂正事項１−１についてと同様、特許法第１２０条の５第２項ただし書第２号に掲げる誤記の訂正を目的とするものであり、新規事項の追加に該当せず、また、実質上特許請求の範囲を拡張し、又は変更するものではない。
　(4)　訂正事項４について
　訂正事項４は、訂正事項３による請求項３の訂正と、明細書の記載との整合を図るものであるから、特許法第１２０条の５第２項ただし書第３号に掲げる明瞭でない記載の釈明を目的とするものであって、新規事項の追加に該当せず、実質上特許請求の範囲を拡張し、又は変更するものでもない。
　(5)　訂正事項５について
　訂正事項５は、訂正前の請求項５を削除するものであるから、特許法第１２０条の５第２項ただし書第１号に掲げる特許請求の範囲を減縮を目的とするものであって、新規事項の追加に該当せず、また、実質上特許請求の範囲を拡張し、又は変更するものではない。
　(6)　訂正事項６について
　訂正事項６は、訂正事項５による請求項５の削除と、明細書の記載との整合を図るものであるから、特許法第１２０条の５第２項ただし書第３号に掲げる明瞭でない記載の釈明を目的とするものであって、新規事項の追加に該当せず、実質上特許請求の範囲を拡張し、又は変更するものでもない。
　(7)　訂正事項７について
　訂正事項７は、「（1,0,0）」と書き違えたものを「（0,0,1）」に正すというものであり、上記(1)ア、イ、エ及びオの訂正事項１−１についてと同様、特許法第１２０条の５第２項ただし書第２号に掲げる誤記の訂正を目的とするものであり、新規事項の追加に該当せず、また、実質上特許請求の範囲を拡張し、又は変更するものではない。
　３　小括
　以上のとおりであるから、本件訂正は、特許法第１２０条の５第２項ただし書第１号、第２号又は第３号に掲げる事項を目的とするものに該当し、かつ、同条第９項において準用する同法第１２６条第５項及び第６項の規定に適合するものといえる。
　よって、標記結論のとおり、本件特許第６６２５３０８号の明細書及び特許請求の範囲を訂正請求書に添付した訂正明細書及び訂正特許請求の範囲のとおり、本件訂正後の請求項〔１〜５〕について訂正することを認める。
第３　本件訂正後の本件発明
　上記「第２」のとおり本件訂正は適法になされたものと認められるので、本件特許の特許請求の範囲の請求項１〜４に係る発明（以下、それぞれ「本件発明１」〜「本件発明４」といい、これらをまとめて「本件発明」という。）は、訂正請求書に添付した訂正特許請求の範囲の請求項１〜４に記載された事項により特定される、次のとおりのものである。
　「【請求項１】
　化粧料用の六方晶窒化ホウ素粉末であって、
　前記六方晶窒化ホウ素粉末に含まれる六方晶窒化ホウ素粒子のうち、粒子の結晶（0,0,1）面に対し１１０°〜１６０°の角度で折れ曲がった構造を有する粒子の個数割合が３０％以上である、六方晶窒化ホウ素粉末。
【請求項２】
　前記六方晶窒化ホウ素粉末に含まれる六方晶窒化ホウ素粒子のうち、粒子の結晶（0,0,1）面に対し１１０°〜１３０°の角度で折れ曲がった構造を有する粒子の個数割合が６０％以上である、請求項１に記載の六方晶窒化ホウ素粉末。
【請求項３】
　変角光度計によって入射光角度：４５°の条件で測定される反射率ピークの半値全幅が８０°以下である、請求項１または２に記載の六方晶窒化ホウ素粉末。
【請求項４】
　平均粒径が６〜１００μｍである、請求項１〜３のいずれか一項に記載の六方晶窒化ホウ素粉末。」
　第４　取消理由通知に記載した取消理由について
　１　取消理由の概要
　設定登録時の請求項１〜５に係る発明に対して、当審が令和２年９月２８日付けで特許権者に通知した取消理由の要旨は、次のとおりである。
　(1)　取消理由１（新規性欠如）
　設定登録時の請求項１、３、４に係る発明は、その優先日前に日本国内において頒布された甲第１号証（特開２０１６−２１６２７１号公報）に記載された発明であって、特許法第２９条第１項第３号に該当するから、設定登録時の請求項１、３、４に係る特許は、特許法第２９条第１項の規定に違反してされたものである。
　(2)　取消理由２（進歩性欠如）
　設定登録時の請求項１〜５に係る発明は、その優先日前に日本国内において頒布された甲第１号証に記載された発明及び甲第１号証に記載された事項に基いて、その優先日前にその発明の属する技術の分野における通常の知識を有する者が容易に発明をすることができたものであるから、設定登録時の請求項１〜５に係る特許は、特許法第２９条第２項の規定に違反してされたものである。
　(3)　取消理由３（実施可能要件違反）
　設定登録時の請求項１〜５に係る特許は、特許法第３６条第４項第１号に規定する要件を満たしていない特許出願に対してされたものである。
　(4)　取消理由４（明確性要件違反）
　設定登録時の請求項１〜５に係る特許は、特許法第３６条第６項第２号に規定する要件を満たしていない特許出願に対してされたものである。
　２　取消理由１（新規性欠如）及び取消理由２（進歩性欠如）についての当審の判断
　(1)　甲第１号証の記載事項
　甲第１号証（特開２０１６−２１６２７１号公報）には、以下の記載事項がある。
　ア　「【請求項１】
　板状結晶が１つの屈曲部において連続した双晶構造を有することを特徴とする六方晶窒化硼素粒子。
【請求項２】
　アスペクト比が３〜１０である請求項１記載の六方晶窒化硼素粒子。
【請求項３】
　屈曲部の角度が１３９±２度である請求項１又は２に記載の六方晶窒化硼素粒子。
【請求項４】
　請求項１〜３のいずれか一項に記載の六方晶窒化硼素粒子を含む窒化硼素粉末。」
　イ　「【０００５】
　そして、このようにして得られる窒化硼素粉末は、結晶に由来する鱗片状粒子よりなる一次粒子を含み、該鱗片状粒子は熱的異方性を有している。」
　ウ　「【発明が解決しようとする課題】
【００１０】
　従って、本発明の目的は、凝集粒子を構成しなくとも、樹脂に充填した際、六方晶窒化硼素の板状結晶に由来する熱的異方性が低減され、且つ、凝集粒子に見られる気泡の巻き込みが抑制されて高い絶縁耐力を発揮することが可能な六方晶窒化硼素粒子並びにそれを含む六方晶窒化硼素粉末、更には、前記六方晶窒化硼素粒子を含む六方晶窒化硼素粉末の製造方法を提供することにある。
【課題を解決するための手段】
・・・
【００１２】
　即ち、本発明によれば、板状結晶が１つの屈曲部において連続した双晶構造を有することを特徴とする六方晶窒化硼素粒子（以下、双晶ｈ−ＢＮ粒子）が提供される。
【００１３】
　また、本発明によれば、アスペクト比が３〜１０である双晶ｈ−ＢＮ粒子が提供される。また、本発明の双晶ｈ−ＢＮ粒子において、屈曲部の角度は、１３９±２度であるのが一般的である。」（当審注：「・・・」は記載の省略を表す。以下、同様。）
　エ　「【００１６】
　本発明の双晶ｈ−ＢＮ粒子は、公知の六方晶窒化硼素粒子の代表的な構造である、板状結晶が単なる平板状を成した構造に対して、六方晶の結晶形態を有する板状結晶が１つの屈曲部において連続して構成された構造を有する・・・」
　オ　「【００２０】
　本発明の六方晶窒化ホウ素粒子は、従来の六方晶窒化硼素粒子が、鱗片状の板状結晶より構成されているのに対して、該板状結晶が前記屈曲部３において屈曲して連続する屈曲構造をとる点において大きく異なる。
【００２１】
　本発明の双晶ｈ−ＢＮ粒子において、前記屈曲部の角度（θ）は、殆どが１３９±２度を示し、このことから、該屈曲部は、＜１０−１０＞面の対象傾角粒界により形成されているものと推定される。
・・・
【００２３】
　本発明の双晶ｈ−ＢＮ粒子は、平均粒径（長軸の長さ（Ｌ）の平均値）は、５〜５０μｍ、特に、１０〜３０μｍが好ましい。」
　カ　「【００２６】
　（六方晶窒化硼素粉末）
　本発明の双晶ｈ−ＢＮ粒子は、後述の製造方法によって得ることができるが、双晶ｈ−ＢＮ粒子以外の六方晶窒化硼素粒子、例えば、平板状の構造を有する粒子も一部生成するため、一般には、該双晶ｈ−ＢＮ粒子を含む六方晶窒化硼素粉末として得られる。
【００２７】
　上記六方晶窒化硼素粉末において、双晶ｈ−ＢＮ粒子の含有率は、該粒子による効果を十分発揮するためには多いほど好ましく、２０容量％以上、特に、３０容量％以上が好ましい。
【００２８】
　勿論、篩工程での粗粒業凝集粒子の除去、乾式分級による微粉除去などにより、得られる六方晶窒化硼素粉末から、双晶ｈ−ＢＮ粒子以外の粒子を除去して分離して含有率を上げることも可能である。」
キ　「【００２９】
　（窒化硼素粉末の製造方法）
　本発明の窒化硼素粉末の製造方法は、特に制限されるものではないが、代表的な製造方法を例示すれば、以下の方法が挙げられる。
【００３０】
　即ち、前記本発明の窒化硼素粉末は、硼素化合物、カーボン源としてカーボンブラック、及び含酸素カルシウム化合物を含有する混合物を、硼素化合物とカーボン源との割合が、元素比（Ｂ／Ｃ）換算で、１を超え、１．２以下、含酸素カルシウム化合物の割合が、硼素化合物とカーボン源との合計量（Ｈ３ＢＯ３、Ｃ換算値）１００質量部に対して、ＣａＯ換算で１５〜３０質量部となる割合で含有する混合物を窒素雰囲気下、１７００℃〜２２００℃で加熱することを特徴とする還元窒化法により再現性良く製造することが可能である。
【００３１】
　上記製造方法は、硼素化合物とカーボン源との割合とＣａＯ重量部を上記範囲に調整することが最大の特徴であり、これにより、双晶ｈ−ＢＮ粒子を含む六方晶窒化硼素粉末を得ることができる。」
　ク　「【００４９】
　また、本発明の窒化硼素粉末は、立法晶窒化硼素や窒化硼素成型品等の窒化硼素加工品製品の原料、エンジニアリングプラスチックへの核剤、フェーズチェンジマテリアル、固体状または液体状のサーマルインターフェイスマテリアル、溶融金属や溶融ガラス成形型の離型剤、化粧品、複合セラミックス原料等の用途にも使用することができる。」
　ケ　「【実施例】
【００５０】
　以下、本発明を実施例により更に詳細に説明するが、本発明は、これらの実施例に何ら限定されるものではない。
【００５１】
　尚、実施例において、各測定値は、以下の方法により測定した値である。
【００５２】
［屈曲部の角度］
倍率１００００倍のＳＥＭ観察像から異なる双晶ｈ−ＢＮ粒子１００個を無作為に選び、各粒子の板面と板面の成す角θを測定し、その平均値を屈曲部の角度とした。
・・・
【００５４】
［双晶粒子含有割合（容量％）］
倍率５００倍のＳＥＭ観察像１０水準から双晶ｈ−ＢＮ粒子と非双晶ｈ−ＢＮ粒子を選別して双晶ｈ−ＢＮ含有容量％を求めた。
【００５５】
　実施例１
　硼酸、アセチレンブラック、酸化カルシウムを表１に示す割合（元素比）で、混合物として１００ｇをボールミルを使用して混合した。該混合物５０ｇを、黒鉛製タンマン炉を用い、窒素ガス雰囲気下、１５℃／分で１８００℃まで昇温し、１８００℃で２時間保持することで窒化処理した。
【００５６】
　次いで、副生成物含有窒化硼素を解砕して容器に投入し、該副生成物含有窒化硼素の５倍量の塩酸（７重量％ＨＣｌ）を加え、回転数８００ｒｐｍで２４時間撹拌した。該酸洗浄の後、酸をろ過し、使用した酸と同量の純水に、ろ過して得られた窒化硼素を分散させ、再度ろ過した。この操作を５回繰り返した後、１５０℃で６時間乾燥させた。
【００５７】
　乾燥後に得られた粉末を目開き９０μｍの篩にかけて、白色の六方晶窒化硼素粉末を得た。得られた六方晶窒化硼素粉末中の双晶窒化硼素粒子の含有割合をＳＥＭ観察にて測定、双晶窒化硼素粒子のアスペクト比、長軸の長さ（Ｌ）、短軸の長さ（Ｗ）、屈曲部の角度を測定して表１に示した。
・・・
【００５９】
　実施例３
　硼酸とアセチレンブラックの割合を、元素比（Ｂ／Ｃ）換算で１．１８となるようにし、ＣａＯを３０重量部とした以外は実施例１と同様にした。各測定値を表１に示した。」
　コ　「【００６５】
【００６６】
」
　サ　「
」
　シ　「
」
　(2)　甲第１号証に記載された発明（甲１発明）
　上記(1)ケ、コの記載によれば、甲第１号証の実施例３には、次の発明（以下、「甲１発明」という。）が記載されているといえる。
　「六方晶窒化硼素粉末であって、
　六方晶窒化硼素粉末中の双晶窒化硼素粒子をＳＥＭ観察にて測定し、双晶窒化硼素粒子の屈曲部の角度の平均値が１３９．８°であり、平均粒径が２５μｍであり、双晶窒化硼素粒子の含有割合が４５容量％である六方晶窒化硼素粉末。」
　(3)　本件発明１について
　ア　対比
　本件発明１と甲１発明とを対比すると、甲１発明における「屈曲部」を有する「六方晶窒化硼素粉末中の双晶窒化硼素粒子」は、上記(1)アの【請求項１】及び同ウ〜オ、サによれば「板状結晶が１つの屈曲部において連続した双晶構造」を有するものといえるので、本件発明１における「六方晶窒化ホウ素粉末に含まれる」、「折れ曲がった構造を有する粒子」に相当する。
　したがって、両発明は以下の一致点及び相違点を有する。
＜一致点＞
「六方晶窒化ホウ素粉末であって、前記六方晶窒化ホウ素粉末に含まれる六方晶窒化ホウ素粒子が、折れ曲がった構造を有する粒子を含む、六方晶窒化ホウ素粉末。」
＜相違点＞
相違点１：本件発明１は、「粒子の結晶（0,0,1）面に対し１１０°〜１６０°の角度」で「折れ曲がった構造を有する粒子」の「個数割合が３０％以上」であるのに対し、甲１発明は「双晶窒化硼素粒子の屈曲部の角度の平均値が１３９．８°」であり、「双晶窒化硼素粒子の含有割合が４５容量％である」点。
相違点２：本件発明１は、「化粧料用の六方晶窒化ホウ素粉末」であるのに対し、甲１発明は、「六方晶窒化ホウ素粉末」が「化粧料用」であるとの発明特定事項を有さない点。
　イ　相違点１についての検討
　（ア）　上記(1)イ、エ、オ（【００２０】）によれば、甲１発明における双晶窒化硼素粒子」を有した粒子は、「公知の六方晶窒化硼素粒子の代表的な構造である、板状結晶が単なる平板状を成した構造に対して、六方晶の結晶形態を有する板状結晶が１つの屈曲部において連続して構成された構造」であるといえ、ここで、「公知の六方晶窒化硼素粒子の代表的な構造である、板状結晶が単なる平板状を成した構造」において、当該平板状の最も広い主面が（0,0,1）面であることは、本件特許の優先日当時において技術常識である。
　そして、上記(1)オ（【００２１】）のとおり「本発明の双晶ｈ−ＢＮ粒子において、前記屈曲部の角度（θ）は、殆どが１３９±２度を示し、このことから、該屈曲部は、＜１０−１０＞面の対象傾角粒界により形成されているものと推定される」ので、これら事項及び上記(1)サ、シの図面から、甲１発明の「板状結晶が１つの屈曲部において連続した双晶構造」における「屈曲部の角度」（θ）とは、上記双晶構造における一方の（0,0,1）面と他方の（0,0,1）面とのなす角であることが理解できる。
　そうすると、甲１発明の「双晶窒化硼素粒子の屈曲部の角度」は、本件発明１の「粒子の結晶（1,0,0）面」に対して折れ曲がった「角度」に相当するものといえる。
　（イ）　次に、甲１発明の「双晶窒化硼素粒子の屈曲部の角度の平均値」が「１３９．８°」であることについて、上記(1)オ（【００２１】）のとおり「本発明の双晶ｈ−ＢＮ粒子において、前記屈曲部の角度（θ）は、殆どが１３９±２度を示し」ているとされているものの、当該「殆ど」とは定量的にどの程度であるのかは不明確であり、また、製造方法についても、甲１発明は、本件発明の製造方法（【００３０】〜【００４２】）の特徴である、ホウ素化合物と窒素化合物と添加剤を不活性ガス中で乱層構造を形成するための第１加熱と結晶化のための第２加熱を備えるものではないところ、甲１発明の全ての双晶窒化硼素粒子が「１１０°〜１６０°」の屈曲部角度を有するとの確証を得るまでには至らない。
　そうすると、甲１発明における「双晶窒化硼素粒子の含有割合」が、「粒子の結晶（0,0,1）面に対し１１０°〜１６０°の角度で折れ曲がった構造を有する粒子」の「含有割合」と同一であるとまではいい難く、両者はこの点（以下、「相違点１−１」という。）において相違するものといわざるを得ない。
　（ウ）　また、本件発明１は、「折れ曲がった構造を有する粒子の個数割合が３０％以上」であるのに対し、甲１発明は、「双晶窒化硼素粒子の含有割合」が「４５容量％」である点（以下、「相違点１−２」という。）でも両者は相違している。この点に関し、甲第１号証には「個数割合」についての記載はなく、上記(1)ケの【００５７】のとおり「篩にかけて」得たものであっても、六方晶窒化硼素粉末に含まれる窒化硼素粒子が、双晶、非双晶その他を問わず、全て体積が等しいとまでいえる証拠は見当たらないので、甲１発明の「双晶窒化硼素粒子の含有割合」が「４５容量％」であることが、「双晶窒化硼素粒子」の「個数割合が３０％以上」であるとまでいい難い。
　（エ）　上記（イ）及び（ウ）から、相違点１は実質的な相違点といえる。
　以下、相違点１−１及び１−２に関し、甲１発明において、「屈曲部の角度」が「１１０°〜１６０°」である「双晶窒化硼素粒子」を「個数割合が３０％以上」とすることの容易想到性について検討する。
　（オ）　上記(1)カのとおり、甲第１号証には、「双晶ｈ−ＢＮ粒子の含有率は、該粒子による効果を十分発揮するためには多いほど好まし」く、「篩工程での粗粒業凝集粒子の除去、乾式分級による微粉除去などにより、得られる六方晶窒化硼素粉末から、双晶ｈ−ＢＮ粒子以外の粒子を除去して分離して含有率を上げることも可能」であるとの記載があるものの、「双晶窒化硼素粒子」のうち「屈曲部の角度」が「１１０°〜１６０°」であるものの「個数割合」やその程度についての記載はなく、甲１発明において、「屈曲部の角度」が「１１０°〜１６０°」である「双晶窒化硼素粒子」を「個数割合が３０％以上」とすることの動機付けがあるとまではいい難い。
　（カ）　一方、本件発明１は、折れ曲がり粒子比率に関し、【００１９】において「本発明においては、六方晶窒化ホウ素粉末に含まれる六方晶窒化ホウ素粒子のうち、粒子の結晶（0,0,1）面に対し１１０°〜１６０°の角度で折れ曲がった構造を有する粒子の個数割合（以下、「折れ曲がり粒子比率」という）を３０％以上とすることが重要である。折れ曲がり粒子比率が３０％未満であると、十分な光輝性を得ることができない。そのため、折れ曲がり粒子比率は５０％以上、好ましくは７０％以上、より好ましくは８０％以上とする。」と記載されているように、「粒子の結晶（0,0,1）面に対し１１０°〜１６０°の角度で折れ曲がった構造を有する粒子の個数割合が３０％以上」とすることで、「六方晶窒化ホウ素粉末」を「化粧料」に用いた際に、「十分な光輝性」が得られるという格別な効果を奏するものである。
　そして、当該効果は、甲第１号証において、窒化硼素粉末の用途として、単に「化粧品」とのみ記載（上記(1)ク参照。）され、専ら樹脂に充填した際の、熱的異方性の低減及び高い絶縁耐力の発揮を課題（上記(1)ウの【００１０】、コの表２参照。）とする甲１発明及び甲第１号証の記載事項から、当業者が予測できるものとはいえない。
　（キ）　以上のとおりであるから、その余の相違点について検討するまでもなく、本件発明１は、甲１発明に対して進歩性が欠如するということはできない。
　(4)　本件発明２〜３について
　本件発明２〜３は、本件発明１の発明特定事項をすべて具備するものであるから、上記(3)の本件発明１についての検討と同様、甲１発明に対して進歩性が欠如するということはできない。
　(5)　異議申立人の意見について
　異議申立人は、申立人意見書（第３頁３−２−１項）において、「甲１号証の粒子は殆どが１３９．８±２°の屈曲角度を有することが明記されている（例えば、段落【００２１】）。そのため、甲1号証の表１に記載の実施例３の六方晶窒化硼素の屈曲部角度１３９．８°は、特許権者が主張するように平均値であるが、その分布は非常に狭いもので、大部分の粒子は１３７°〜１４１°の範囲内に入っている。そうすると、双晶粒子含有割合である４５容量％は、１３９．８±２°の粒子の容量割合にほぼ等しいと言える。」及び「双晶粒子と平板粒子とで粒径が大きく異なる理由はないので、甲１号証実施例３の六方晶窒化ホウ素粉末は、（0,0,1）面に対し１１０°〜１６０°の角度で折れ曲がった構造を有する粒子の個数は４５％程度であり、少なくとも３０％以上である蓋然性が高いと言える。
　そして、甲１号証には、甲１号証の窒化硼素粉末は化粧料用途に使用可能であることが記載されている（段落【００４９】）。したがって、訂正された請求項１に係る発明は、甲１発明及び甲１号証に記載された事項に基づいて当業者が容易に発明をすることができたものである。」と主張する。
　しかしながら、上記(3)で述べたとおり、甲１発明において、全ての双晶窒化硼素粒子が「１１０°〜１６０°」の屈曲部角度を有するとの確証を得るまでには至らず、また、六方晶窒化硼素粉末に含まれる窒化硼素粒子が、双晶、非双晶その他を問わず、全て体積が等しいとまでいえる証拠は見当たらない。その上、「屈曲部の角度」が「１１０°〜１６０°」である「双晶窒化硼素粒子」を「個数割合が３０％以上」とすることの動機付けがあるとまではいい難い。一方、本件発明１は「粒子の結晶（0,0,1）面に対し１１０°〜１６０°の角度で折れ曲がった構造を有する粒子の個数割合が３０％以上」とすることで、「六方晶窒化ホウ素粉末」を「化粧料」に用いた際に、「十分な光輝性」が得られるという、甲第１号証からは予測できない格別な効果を奏するものである。
　そうすると、本件発明は、甲１発明に対して進歩性が欠如するということはできないから、当該主張は採用できない。
　(6)　小括
　上記(1)〜(5)のとおりであるから、本件発明１〜４は、甲第１号証に記載された発明に対して新規性又は進歩性が欠如するということはできないので、請求項１〜４に係る特許は、特許法第２９条の規定に違反してされたものであるとはいえず、同法第１１３条第２号に該当しないため、取消理由１（新規性欠如）又は取消理由２（進歩性欠如）を理由に、取り消すことはできない。
　３　取消理由３（実施可能要件違反）及び取消理由４（明確性要件違反）についての当審の判断
　(1)　六方晶窒化ホウ素粒子の結晶面方位について
　ア　六方晶窒化ホウ素粒子の結晶面方位についての上記取消理由３及び４は、要するに、明細書及び本件特許の優先日当時における技術常識を参酌しても、設定登録時の請求項１〜５に係る発明の形状及び結晶面、結晶方位、特に「粒子の結晶（1,0,0）面」の位置を明確に把握することができないから、設定登録時の請求項１〜５に係る発明は明確ではなく、また、明細書の発明の詳細な説明は、当業者が設定登録時の請求項１〜５に係る発明を実施できる程度に明確かつ十分に記載したものではないというものである。
　イ　しかしながら、本件訂正により、本件発明は、六方晶窒化ホウ素粉末が、粒子の結晶（0,0,1）面に対し１１０°〜１６０°の角度で折れ曲がった構造を有する六方晶窒化ホウ素粒子粒子を含むものであることが特定されることとなったので、当該構造は、明細書及び本件特許の優先日当時における技術常識から明確なものであるといえ、上記取消理由３及び４は妥当しない。
　(2)　折れ曲がり角度の制御について
　ア　折れ曲がり角度の制御についての上記取消理由３は、要するに、明細書の発明の詳細な説明の記載から当業者は、設定登録時の請求項１に係る発明の「１１０°〜１６０°の角度」及び請求項２に係る発明の「１１０°〜１３０°の角度」で折れ曲がった構造を有する六方晶窒化ホウ素粒子を製造するための条件を理解することができないから、明細書の発明の詳細な説明は、当業者が設定登録時の請求項１〜５に係る発明を実施できる程度に明確かつ十分に記載したものであるといえるべきものではないというものである。
　イ　ここで、特許権者の令和２年１１月２５日提出の意見書（以下、「特許権者意見書」という。）における主張を踏まえて再検討したところ、本件発明の明細書の【００３０】〜【００４２】には、本件発明の六方晶窒化ホウ素粉末を製造するために必要なプロセス、使用する原料、製造条件が記載されており、特に第１加熱に先立って添加剤を添加しておくこと（【００３９】）や、第２加熱における平均昇温速度を２０℃／分以下にすること（【００３９】）が、折れ曲がり比率を高める上で重要であることを理解することができる。
　そして、実施例（【００４４】〜【００６５】）においては、実際に本件発明の六方晶窒化ホウ素粉末を製造できたことが示されており、その際の製造プロセスや、使用した原料とその配合量、添加剤の種類、加熱温度、平均昇温速度も開示されている。
　そうすると、当業者であれば、明細書の記載及び本件特許の優先日当時の技術常識に基づいて、本件発明の六方晶窒化ホウ素粉末を製造することができると解するのが相当であるから、本件明細書の発明の詳細な説明の記載は、当業者が本件発明を実施できる程度に明確かつ十分に記載したものであり、上記取消理由３は妥当しない。
　(3)　折れ曲がった構造を有する六方晶窒化ホウ素粒子の個数割合について
　ア　折れ曲がった構造を有する六方晶窒化ホウ素粒子の個数割合についての上記取消理由４は、要するに、「六方晶窒化ホウ素の一次粒子において折れ曲りが生じた場合、電子顕微鏡で「折れ曲がり有」と観察される六方晶窒化ホウ素粉末は、実質的に例外なく、１次粒子の結晶（0,0,1）面に対し１１０°〜１６０°の折れ曲がり角度を有している。顕微鏡視野下において、粒子の側面から見て折れ曲がりが確認される粒子、および粒子の上面から見て折れ曲がり線が観察される粒子は、すべて１１０°〜１６０°の角度で折れ曲がった構造を有する粒子と見なすことができる」（【００４９】）ことの根拠を理解することができず、そのように粒子を判別した当該個数割合と、観察像から折れ曲がり角度を実測して粒子を判別した当該個数割合とが、高い蓋然性をもって等しくなるとはいえないため、当業者は当該個数割合を一義的な値として理解することができなから、本件発明１は明確でないというものである。
　イ　ここで、特許権者意見書における主張を踏まえて再検討したところ、明細書の【００２４】の「粒子の折れ曲りは、後述するように、（0,0,1）面における結晶成長が不純物によって阻害されることにより生じるものであり、その折れ曲がり角度は理論的に決定される。しかし工業的には種々の要因によって角度が変動するので、ここでは折れ曲がり角度を１１０°〜１６０°としている」なる記載及び【００３１】の「前記添加剤を用いることにより、（0,0,1）面における結晶成長が阻害された結果、折れ曲がった構造を有する窒化ホウ素粒子が生成すると考えられる」なる記載から、本件発明の折れ曲がり角度は理論的に決まる角度であること、及び、種々の要因による角度の変動を考慮して１１０°〜１６０°としていることが理解でき、このような理解に基づけば、明細書に記載の製造方法により製造された本件発明の六方晶窒化ホウ素粉末においては、「電子顕微鏡で「折れ曲がり有」と観察される六方晶窒化ホウ素粉末は、実質的に例外なく、１次粒子の結晶（0,0,1）面に対し１１０°〜１６０°の折れ曲がり角度を有している」（【００４９】）ものであると解するのが合理的であるし、そもそも、本件発明１の「粒子の結晶（0,0,1）面に対し１１０°〜１６０°の角度で折れ曲がった構造を有する粒子の個数割合」なる文言自体は何ら不明確なものではないから、当業者は当該個数割合を一義的な値として明確に把握することができるというべきである。
　したがって、本件発明１は明確であるといえるので、上記取消理由４は妥当しない。
　ウ　また、本件発明２の「粒子の結晶（1,0,0）面に対し１１０°〜１３０°の角度で折れ曲がった構造を有する粒子の個数割合」については、明細書の【００６３】において「ただし、折れ曲がり粒子比率としては、粒子の結晶（0,0,1）面に対し１１０°〜１３０°の角度で折れ曲がった構造を有する粒子の個数割合（第２の折れ曲がり粒子比率を測定した。前記第２の折れ曲がり粒子比率は、六方晶窒化ホウ素粉末を電子顕微鏡で観察して得た画像を、常法に従って画像解析（３次元解析）することによって求めた。」と記載されており、画像解析によって「粒子の結晶（0,0,1）面に対し１１０°〜１３０°の角度で折れ曲がった構造を有する粒子」の粒子の個数を測定していることが理解できるので、当業者は当該個数割合を一義的な値として明確に把握することができ、本件発明２は明確であるといえるので、上記取消理由４は妥当しない。
　(4)　異議申立人の意見について
　異議申立人は、申立人意見書（第４頁３−３項）において、「表１のＮｏ．１と表２のＮｏ．１６を比較すると、製造条件が同一であるので、同じ粉体であると考えられる。しかし、Ｎｏ．１の１１０°〜１６０°の折れ曲がり粒子比率（７８％）よりも、Ｎｏ．１６の１１０〜１３０°の折れ曲がり粒子比率（８２％）が多いので、同じ粉体であるとすると矛盾する。その他、Ｎｏ．８とＮｏ．１８、Ｎｏ．１２とＮｏ．２０でも同じことが言える。そのため、表１と表２の粉末は何らかの作り分けをしている、つまり、表１と何らかの作り分けをしなければ、１１０°〜１３０°が折れ曲がり粒子が６０％以上の粉末は得られないと考えなければならない。しかし、その作り分けの方法は全く記載されていない。」と主張する。
　ここで、表１を見ると、例えばＮｏ．１と２は同じ製造条件であるが、折れ曲がり粒子比率は異なるものとなっており、したがって、Ｎｏ．１と２は異なる六方晶窒化ホウ素粉末であるといえ、同様に、表１のＮｏ．１と表２のＮｏ．１６も異なる六方晶窒化ホウ素粉末であるといえる。
　そして、それら粉末が異なるものであると判別する方法については、上記(3)イ及びウで述べたとおり、明細書の【００４９】及び【００６３】の記載から明確に把握できるものである。
　そうすると、当業者であれば、明細書に記載の製造プロセス（上記(2)イ参照）及び上記判別方法、並びに、本件特許の優先日当時の技術常識に基づいて、本件発明の六方晶窒化ホウ素粉末を製造できるものといえるので、本件明細書の発明の詳細な説明の記載は、当業者が本件発明を実施できる程度に明確かつ十分に記載したものであり、上記主張は妥当しない。
　(5)　小括
　上記(1)〜(4)のとおりであるから、請求項１〜４に係る特許は、特許法第３６条第４項第１号又は第６項に規定する要件を満たしていない特許出願に対してされたものとはいえず、同法第１１３条第４号に該当しないため、取消理由３（実施可能要件違反）及び取消理由４（明確性要件違反）を理由に、請求項１〜４に係る特許を取り消すことはできない。
第５　取消理由通知において採用しなかった特許異議申立理由について
　１　採用しなかった特許異議申立理由の概要
　異議申立人が、特許異議申立書において主張する特許異議申立理由のうち、当審が上記取消理由通知において採用しなかった特許異議申立理由の要旨は、次のとおりである。
　申立理由１（実施可能要件違反）
　設定登録時の請求項２に係る特許は、発明の詳細な説明の記載を参酌しても、「１１０°〜１３０°の角度で折れ曲がった粒子の個数割合」を測定することができないため、特許法第３６条第４項第１号に規定する要件を満たしていない特許出願に対してされたものであるから、取り消されるべきものである。
　２　申立理由１（実施可能要件違反）についての当審の判断
　異議申立書（第１３〜１４頁の３（４）エ（ア）−２項）において、異議申立人は、「本件明細書には、「折れ曲がり粒子比率は、実施例に記載した方法で測定することができる」（段落【００１９】）と記載されており、実施例の段落【００４９】に、折れ曲がり比率の測定方法が具体的に記載されている。・・・これにより、請求項１の１１０°〜１６０°の角度で折れ曲がった粒子の個数割合を求めることができる。
　しかしながら、上記方法による顕微鏡による観察では、・・・１１０°〜１３０°の角度で折れ曲がった構造を有する粒子を選択的に数えることはできない。」と主張する。
　しかしながら、上記「第４」３(3)ウのとおり、「１１０°〜１３０°の角度で折れ曲がった構造を有する粒子の個数割合」を測定する方法は、明細書の【００６３】の記載から明確に把握できるものであるから、本件発明の詳細な説明は、当業者が本件発明２を実施できる程度に明確かつ十分に記載したものといえ、上記主張は採用できない。
　第６　むすび
　以上のとおりであるから、取消理由通知に記載した取消理由及び特許異議申立書に記載した特許異議申立理由によっては、本件特許の請求項１〜４に係る特許を取り消すことはできない。
　また、他に本件特許の請求項１〜４に係る特許を取り消すべき理由を発見しない。
　更に、本件特許の特許請求の範囲の請求項５は、本件訂正により削除され、当該請求項５に係る特許についての特許異議の申立ては、申立ての対象が存在しないものとなったため、特許法第１２０条の８第１項で準用する同法第１３５条の規定により却下する。
　よって、結論のとおり決定する。
【異議決定日】
令和３年３月９日（２０２１．３．９）
【訂正の要旨】
審決（決定）の【理由】欄参照。
（５４）【発明の名称】
六方晶窒化ホウ素粉末
　【技術分野】
　【０００１】
　本発明は、六方晶窒化ホウ素粉末に関し、特に、光輝性に優れており、化粧料用として好適に用いることができる六方晶窒化ホウ素粉末に関する。
　【背景技術】
　【０００２】
　六方晶窒化ホウ素（ｈ−ＢＮ）は、ホウ素（Ｂ）および窒素（Ｎ）で構成される六角形の編目状の層が積層された、黒鉛類似の層状構造を有する化合物である。そのため、一般的な六方晶窒化ホウ素の粒子は、偏平な板状（鱗片状）の構造を有している。また、粒子内の層と層との間に共有結合は存在せず、層間に働く力は、極めて弱い力であるファンデルワールス力のみである。そのため、わずかな力で層間にすべりが生じ、その結果、六方晶窒化ホウ素粉末は極めて優れた潤滑性を有している。
　【０００３】
　また、六方晶窒化ホウ素は、化学的に安定であるとともに人体に悪影響を及ぼさないため、上記潤滑性を活かして、肌表面に塗布する際の「のび」に優れた化粧料用の体質顔料として広く用いられている（特許文献１、２）。
　【先行技術文献】
　【特許文献】
　【０００４】
　【特許文献１】国際公開第２０１３／０６５５５６号
　【特許文献２】国際公開第２０１４／０４９９５６号
　【特許文献３】特開２００１−０１１３４０号公報
　【特許文献４】特開２０１０−１６３３７１号公報
　【発明の概要】
　【発明が解決しようとする課題】
　【０００５】
　ところで、化粧料の用途によっては、潤滑性だけでなく光輝性に優れることが求められる場合がある。そのような場合には、例えば、特許文献３、４に記載されているように、ガラスフレークやラメ剤などの光輝性顔料を化粧料に添加することによって、光輝性を付与することが提案されている。
　【０００６】
　しかし、従来の六方晶窒化ホウ素粉末と光輝性顔料を併用すると、化粧料へ滑らかな感触とツヤを与える効果は保持されるものの、光輝性顔料が本来有している光輝性が発揮されないという問題があった。
　【０００７】
　本発明は、上記実状に鑑みてなされたものであり、窒化ホウ素粉末の特徴である滑らかな感触と、優れた光輝性とを兼ね備え、さらに光輝性顔料と併用した場合でも優れた光輝性を得ることができる六方晶窒化ホウ素粉末を提供することを目的とする。
　【課題を解決するための手段】
　【０００８】
　発明者らは、光輝性顔料と窒化ホウ素粉末とを併用した際の光輝性の低下が、光輝性顔料で反射された光と六方晶窒化ホウ素粉末で反射された光との干渉に起因すると考え、六方晶窒化ホウ素粉末の形状に着目した。その上で、上記の問題を解決すべく鋭意検討を重ねた結果、次の（１）および（２）の知見を得た。
　【０００９】
　（１）窒化ホウ素粉末に含まれる窒化ホウ素粒子のうち、特定の角度で折れ曲がった構造を有する粒子の割合を増加させることにより、窒化ホウ素粉末の光輝性が向上するだけでなく、光輝性顔料と併用した際の光輝性も向上させることができる。
　【００１０】
　（２）窒化ホウ素粉末の製造用原料にアルカリ金属の炭酸塩およびアルカリ土類金属の炭酸塩の一方または両方を添加し、特定の条件で六方晶窒化ホウ素粉末を製造することにより、上記（１）の条件を満たす六方晶窒化ホウ素粉末を製造することができる。
　【００１１】
　本発明は、上記知見を元になされたものであり、その要旨構成は以下のとおりである。
　【００１２】
　１．
化粧料用の
　前記六方晶窒化ホウ素粉末に含まれる六方晶窒化ホウ素粒子のうち、粒子の結晶
（０，０，１）
　【００１３】
　２．前記六方晶窒化ホウ素粉末に含まれる六方晶窒化ホウ素粒子のうち、粒子の結晶
（０，０，１）
　【００１４】
　３．変角光度計によって入射光角度：４５°の条件で測定される反射率ピークの半値全幅が８０°以下である、上記１または２に記載の六方晶窒化ホウ素粉末。
　【００１５】
　４．平均粒径が６〜１００μｍである、上記１〜３のいずれか一項に記載の六方晶窒化ホウ素粉末。
　【００１６】　
（削除）
　【発明の効果】
　【００１７】
　本発明の六方晶窒化ホウ素粉末は、六方晶窒化ホウ素粉末の持つ潤滑性に加え、優れた光輝性を備えているため、化粧料用として極めて好適に用いることができる。
　【図面の簡単な説明】
　【００１８】
　【図１】　本発明の一実施形態における粒子の形状の例を示す模式図である。
　【発明を実施するための形態】
　【００１９】
［折れ曲がり粒子比率］
　本発明においては、六方晶窒化ホウ素粉末に含まれる六方晶窒化ホウ素粒子のうち、粒子の結晶
（０，０，１）
　【００２０】
　前記六方晶窒化ホウ素粉末に含まれる六方晶窒化ホウ素粒子のうち、粒子の結晶
（０，０，１）
　【００２１】
［折れ曲がり部分の長さ］
　粒子の結晶
（０，０，１）
　【００２２】
　例えば、図１（ａ）に示すように、１１０°〜１６０°の角度での折れ曲りを１カ所備える粒子の場合、折れ曲がり部分の長さＬが３μｍ以上であることが好ましい。なおこの場合、折れ曲りの頂点から、該頂点から遠い方の端面までの平均距離も３μｍ以上であることが好ましい。
　【００２３】
　また、図１（ｂ）に示すように、１１０°〜１６０°の角度での折れ曲りを２カ所以上備える粒子の場合、一方の端面にもっとも近い折れ曲がりについての折れ曲がり部分の長さＬ１と、他方の端面にもっとも近い折れ曲がりについての折れ曲がり部分の長さＬ２の少なくとも一方が３μｍ以上であることが好ましく、両方が３μｍ以上であることが好ましい。
　【００２４】
　なお、前記粒子の折れ曲りは、後述するように、
（０，０，１）
　【００２５】
［反射率ピークの半値全幅］
　前記六方晶窒化ホウ素粉末の、変角光度計によって入射光角度：４５°の条件で測定される反射率ピークの半値全幅は、８０°以下であることが好ましく、６０°以下であることがより好ましい。前記半値全幅を８０°以下とすることにより、六方晶窒化ホウ素粉末の光輝性を高めることができる。これは、反射光が幅広い角度で反射（散乱）されるよりも、狭い角度の幅で反射される方が、より強く光の反射が感じられるためであると考えられる。前記半値全幅の下限は特に限定されないが、通常は１０°以上であってよい。前記半値全幅は、変角光度計を用いて、実施例に記載した方法で測定することができる。
　【００２６】
［平均粒径］
　六方晶窒化ホウ素粉末の平均粒径は、６〜１００μｍとすることが好ましい。前記平均粒径が６μｍ未満であると、肌に塗布したときに六方晶窒化ホウ素粉末が極めて緻密な膜を形成するため、ガラスフレークなどの他の光輝性顔料を併用した際に該光輝性顔料の光輝性を損なう場合がある。また、前記平均粒径を大きくすることは、上述した折れ曲がり粒子比率を高めることにも資する。そのため、前記平均粒径を６μｍ以上とすることが好ましい。また、前記平均粒径を１５μｍ以上とすることにより、１つの粒子当たりの光の反射がより顕著となり、その結果、光輝性をさらに向上させることができる。そのため、前記平均粒径は１５μｍ以上とすることがより好ましい。一方、前記平均粒径が１００μｍ以下であれば、肌への付着性がさらに向上する。そのため、前記平均粒径は１００μｍ以下とすることが好ましく、５０μｍ以下とすることがより好ましい。なお、ここで前記平均粒径は、一次粒子の平均粒径を指すものとし、実施例に記載の方法で測定することができる。平均粒径は２次加熱時の条件（加熱温度、処理時間等）により制御可能である。
　【００２７】
［粗粒の割合］
　本発明の六方晶窒化ホウ素粉末においては、粒径が２００μｍ以上である粒子の割合（以下、「粗粒の割合」という）を０．５質量％以下とすることが好ましい。粒径が２００μｍ以上である粗粒は複数の粒子が固着した凝集粒であり、そのような粗粒の割合を０．５質量％以下とすることにより、肌に塗布したときのざらつきをさらに低減することができる。粗粒の割合は、解砕手段や分級手段の選択によりコントロールすることができる。
　【００２８】
［見掛の厚み］
　本発明の六方晶窒化ホウ素粉末においては、該六方晶窒化ホウ素粉末を構成する粒子の見掛の厚みを０．５〜３．０μｍとすることが好ましい。前記見掛の厚みが０．５μｍ以上であれば、光輝性がさらに向上する。一方、前記見掛の厚みが３．０μｍ以下であれば、肌に塗布する際のざらつきをさらに低減できる。前記見掛の厚みは製造時の熱処理条件を調整することにより制御できる。なお、ここで見掛の厚みとは、顕微鏡視野下において観察される、粒子の見掛の厚みの平均値を指すものとする。前記見掛の厚みは、実施例に記載の方法で測定することができる。
　【００２９】
［平均アスペクト比］
　六方晶窒化ホウ素粉末の滑らかさをさらに向上させるためには、六方晶窒化ホウ素粉末の平均アスペクト比（粒子の長径／粒子の厚み）を５〜３０とすることが好ましい。前記アスペクト比は、六方晶窒化ホウ素粉末を構成する粒子を電子顕微鏡で観察して得られる各粒子のアスペクト比の平均値を指すものとする。各粒子のアスペクト比を算出する際の粒子の長径および厚みとしては、それぞれ、顕微鏡視野下における見掛の長径と見掛の厚みを用いることができる。
　【００３０】
［製造方法］
　本発明の六方晶窒化ホウ素粉末は、特に限定されないが、下記（１）〜（６）の処理を順次実施することにより製造することができる。以下、各処理について具体的に説明する。
　（１）混合
　（２）第１加熱
　（３）冷却
　（４）第２加熱
　（５）粉砕
　（６）水洗および乾燥
　【００３１】
　（１）混合
　まず、六方晶窒化ホウ素粉末の製造に用いる原料と添加剤とを混合する。前記原料としては、ホウ素源としてのホウ素化合物と、窒素源としての窒素化合物を用いる。前記ホウ素化合物としては、ホウ酸および酸化ホウ素（Ｂ２Ｏ３）の一方または両方を用いる。また、前記ホウ素化合物は、さらに炭化ホウ素を含むこともできる。前記窒素化合物としては、尿素および尿素化合物の一方または両方を用いる。前記尿素化合物としては、例えば、ジシアンジアミドおよびメラミンの一方または両方を用いることができる。前記添加剤としては、Ｎａ２ＣＯ３、Ｋ２ＣＯ３、ＭｇＣＯ３、ＣａＣＯ３、ＢａＣＯ３、ＭｇＯ、ＣａＯ、およびＢａＯからなる群より選択される１または２以上を用いる。前記添加剤を用いることにより、
（０，０，１）
　【００３２】
　（２）第１加熱
　次いで、混合された前記原料および添加剤を６００℃〜１２００℃の加熱温度まで加熱し、前記加熱温度に１時間以上保持する（第１加熱）。前記第１加熱により、前記原料を乱層構造の窒化ホウ素（ｔ−ＢＮ）とする。前記加熱温度が６００℃未満では、原料であるホウ素化合物と窒素化合物とが反応して乱層構造の窒化ホウ素になる反応が不十分となり、その結果、後の第２加熱における六方晶窒化ホウ素の収率が低下する。また、後述するように、第１加熱における加熱温度が６００℃未満であると、本発明の条件を満足する折れ曲がり粒子比率を有する六方晶窒化ホウ素粉末を得ることができない。一方、前記加熱温度が１２００℃より高いと製造コストが増加するため、経済上不適である。前記第１加熱は、不活性ガス雰囲気中で行えばよく、前記不活性ガス雰囲気としては、例えば、窒素ガス雰囲気を用いることができる。
　【００３３】
　ここで、「乱層構造」とは、完全には結晶化していない状態を指す。Ｘ線回折により得られる、乱層構造の窒化ホウ素のＸ線回折パターンには、シャープな六方晶窒化ホウ素のピークは現れず、完全に結晶化していないことを示すブロードなピークが現れる。
　【００３４】
　（３）冷却
　上記第１加熱後、得られた乱層構造の窒化ホウ素粉末を一旦冷却する。前記冷却の方法は特に限定されないが、通常は、空冷とすることができる。また、前記冷却では、乱層構造の窒化ホウ素粉末を室温まで冷却することが好ましい。
　【００３５】
　（４）第２加熱
　次いで、前記冷却後の窒化ホウ素粉末を、不活性ガス雰囲気中で、１５００〜２３００℃の加熱温度（第２加熱温度）まで加熱し、前記加熱温度に２時間以上保持する（第２加熱）。前記第２加熱により、窒化ホウ素の結晶化が進み、乱層構造の窒化ホウ素（ｔ−ＢＮ）が六方晶窒化ホウ素（ｈ−ＢＮ）へ変化する。
　【００３６】
　ここで、前記第２加熱における平均昇温速度を２０℃／分以下とすることが重要である。前記昇温速度が２０℃／分以下であれば、原料に添加された添加剤の存在に起因する折れ曲がりの発生および結晶成長が促進され、本発明で規定する折れ曲がり粒子比率の条件を満足する六方晶窒化ホウ素粉末を得ることができる。前記第２加熱における平均昇温速度は１０℃／分以下とすることが好ましい。
　【００３７】
　本発明の窒化ホウ素粉末を製造するためには、添加剤を原料に混合した状態で第１加熱を行うことが極めて重要である。その理由は、例えば次のように考えられる。
　【００３８】
　上述したように、第１加熱においては、原料であるホウ素化合物と窒素化合物とが反応して乱層構造の窒化ホウ素が生成する。その際、原料に添加剤が添加されていると、乱層構造の窒化ホウ素に加え、「添加剤成分（例えば、Ｃａ）を含有するホウ酸アンモニウム等」が生成する。この「添加剤成分を含有するホウ酸アンモニウム等」が存在することにより、第２加熱において折れ曲がりの発生および結晶成長が促進され、その結果、折れ曲がり粒子比率を高めることができる。また、第１加熱に先だって添加剤を添加しておくことにより、原料と添加剤との溶融混合が進むため、第２加熱における折れ曲がりの発生および結晶成長が促進される。
　【００３９】
　したがって、折れ曲がり粒子比率が３０％以上である六方晶窒化ホウ素粉末を最終的に得るためには、第１加熱に先だって添加剤を添加しておくことが必要である。例えば、第１加熱の後に添加剤を添加し、その後第２加熱を行った場合には、「添加剤成分を含有するホウ酸アンモニウム等」が存在しない状態で乱層構造の窒化ホウ素から六方晶窒化ホウ素への変化が進行するため、折れ曲がり粒子比率を３０％以上とすることができない。
　【００４０】
　また、第１加熱における加熱温度が６００℃未満であると、第１加熱において乱層構造の窒化ホウ素を十分に得ることができない。そしてその結果、第２加熱において、乱層構造の窒化ホウ素の結晶化による六方晶窒化ホウ素の生成反応が十分に進行しないため、折れ曲がり比率が３０％以上である六方晶窒化ホウ素粉末を得ることができない。
　【００４１】
　（５）粉砕
　上記第２加熱後の六方晶窒化ホウ素は、高温での加熱により塊状のバルク体となっている。そこで、前記バルク体を粉砕する。前記粉砕の方法は特に限定されず、常法にしたがって行えばよい。
　【００４２】
　（６）水洗および乾燥
　上記粉砕後、六方晶窒化ホウ素を、水洗し、ふるい分けし、次いで乾燥する。
　【実施例】
　【００４３】
　以下、本発明の効果を実施例に基づいて具体的に説明するが、本発明はこれら実施例に限定されるものではない。
　【００４４】
（実施例１）
　以下の手順で六方晶窒化ホウ素粉末を製造し、その特性を評価した。
　【００４５】
　まず、原料としてのホウ酸：１００質量部、メラミン：８０質量部、および炭化ホウ素：５質量部と、表１に示す添加剤：５質量部とを混合した。
　【００４６】
　次いで、混合された前記原料および添加剤を、窒素雰囲気下で、表１に示した加熱温度まで加熱し、前記加熱温度に３時間保持して乱層構造の窒化ホウ素とした（第１加熱）。前記第１加熱後、室温まで冷却した。
　【００４７】
　次いで、得られた乱層構造の窒化ホウ素を、窒素雰囲気で、表１に示した加熱温度まで加熱し、前記加熱温度に５時間保持した（第２加熱）。その後、室温まで冷却して六方晶の窒化ホウ素を得た。前記第２加熱における平均昇温速度は表１に示したとおりとした。得られた六方晶窒化ホウ素を粉砕し、常法にしたがい、水洗、湿式ふるい分け、脱水と乾燥を行った。前記湿式ふるい分けでは、目開き２００μｍのふるいを使用し、前記ふるいを通過しなかった粒子を除外した。
　【００４８】
（評価方法）
　得られた六方晶窒化ホウ素粉末のそれぞれについて、以下に述べる方法で折れ曲がり粒子比率、平均粒径、見掛の厚み、粗粒の割合、および反射率ピークの半値全幅を測定した。さらに、以下に述べる方法で官能試験を実施して、六方晶窒化ホウ素粉末の光輝性、ざらつき、および肌付着性と、前記六方晶窒化ホウ素粉末を光輝性顔料と併用した場合の光輝性を評価した。評価結果を表１に併記する。
　【００４９】
［折れ曲がり粒子比率］
　六方晶窒化ホウ素粉末を電子顕微鏡で観察し、無作為に選択した５０個の一次粒子のうち折れ曲がり構造を持つ粒子の数を数えた。六方晶窒化ホウ素の一次粒子において折れ曲りが生じた場合、電子顕微鏡で「折れ曲がり有」と観察される六方晶窒化ホウ素粉末は、実質的に例外なく、１次粒子の結晶
（０，０，１）
　【００５０】
［平均粒径］
　六方晶窒化ホウ素粉末を水に分散させ、レーザー回折式粒度分布測定装置（スペクトリス社、マスターサイザー３０００）を使用して前記六方晶窒化ホウ素粉末の粒度分布を測定した。解析条件は、測定対象：非球形、屈折率：１．７４、吸収率：０、密度：１ｇ／ｃｍ３、分散媒：エタノール（屈折率１．３３）とした。得られた粒度分布から５０％累積径（メジアン径、Ｄ５０）を平均粒径とした。
　【００５１】
［見掛の厚み］
　六方晶窒化ホウ素粉末を電子顕微鏡で観察し、一次粒子の見掛の厚みを測定した。観察は、倍率：１００００倍、５視野で行い、観察された一次粒子の厚みの平均値を前記見掛の厚みとした。
　【００５２】
［粗粒の割合］
　粒径が２００μｍ以上である粒子の割合として定義される「粗粒の割合」は、以下の手順で測定した。まず、六方晶窒化ホウ素粉末の全重量を測定した。次に、前記六方晶窒化ホウ素粉末を全量エタノールに分散させ、超音波を１０分間付与して分散液を得た。次いで、目開き２００μｍのふるいを用いて前記分散液を吸引ろ過した後、前記ふるいを１２０℃で１０分間乾燥させ、デシケーター内で冷却した。前記冷却後のふるい上重量と最初に測定した六方晶窒化ホウ素粉末の全重量から前記粗粒の割合を求めた。すなわち、粗粒の割合＝（ふるい上重量／全重量）×１００（％）である。
　【００５３】
［反射率ピークの半値全幅］
　人工皮革に窒化ホウ素粉末を塗布し、変角光度計（村上色彩技術研究所製、ＧＰ−２００（水平回転））を用いて−４５°の入射光に対する−９０°〜９０°の反射光強度を測定した。Ｘ軸に反射光の角度、Ｙ軸に反射光の強度としてグラフ化したときのピークの半値全幅を反射光ピークの半値全幅とした。
　【００５４】
［六方晶窒化ホウ素粉末の光輝性］
　１０ｍｇの六方晶窒化ホウ素粉末を試験者１０人の手の甲に塗布し、光輝性の有無を判定した。光輝性の有無は、手の甲を傾けたときに目視で光輝性が認められるかどうかにより評価した。評価基準は、光輝性の程度により、◎◎秀、◎優、○良、△不十分、×不可とした。試験者１０人の評価結果のうち最も数が多かった評価を、試験した六方晶窒化ホウ素粉末の評価とした。ただし、２つ以上の評価が同数で最大であった場合には、そのうち最も低い評価を試験した六方晶窒化ホウ素粉末の評価とした。
　【００５５】
［ざらつき］
　１０ｍｇの六方晶窒化ホウ素粉末を試験者１０人の手の甲にとり、指で塗布したときにざらつきを感じるかを評価した。評価基準は、ざらつきをまったく感じない場合を◎、◎よりもやや劣るが合格レベルを○、ざらつきありを×とした。
　【００５６】
［肌付着性］
　１０ｍｇの六方晶窒化ホウ素粉末を試験者１０人の手の甲にとり、指で一度塗布した時、手の甲への付着の量を目視で評価した。評価基準は、◎優、○良、△不十分、×不可とした。試験者１０人の評価結果のうち最も数が多かった評価を、試験した六方晶窒化ホウ素粉末の評価とした。ただし、２つ以上の評価が同数で最大であった場合には、そのうち最も低い評価を試験した六方晶窒化ホウ素粉末の評価とした。
　【００５７】
［光輝性顔料併用時の光輝性］
　六方晶窒化ホウ素粉末を光輝性顔料と併用した際の光輝性を評価するために、実際の化粧料に近い条件で光輝性の官能試験を行った。具体的には、六方晶窒化ホウ素粉末２０質量％、タルク６０質量％、光輝性顔料（ガラスフレーク）２０質量％を乳鉢で混合し、試験用組成物を得た。前記試験用組成物１０ｍｇを試験者１０人の手の甲に塗布し、光輝性の有無を判定した。光輝性の有無は、手の甲を傾けたときに目視で光輝性が認められるかどうかにより評価した。評価基準は、六方晶窒化ホウ素粉末単体の試験の場合と同様、光輝性の程度により、◎◎秀、◎優、○良、△不十分、×不可とした。試験者１０人の評価結果のうち最も数が多かった評価を、試験した六方晶窒化ホウ素粉末の評価とした。ただし、２つ以上の評価が同数で最大であった場合には、そのうち最も低い評価を試験した六方晶窒化ホウ素粉末の評価とした。なお、上記では六方晶窒化ホウ素粉末２０質量％の配合率の例を挙げたが、通常の配合率である３〜３０質量％であっても表１に記す同様の効果を有することを確認した。
　【００５８】
　【表１】
　【００５９】
　表１に示した結果から分かるように、本発明の条件を満たす六方晶窒化ホウ素粉末は、いずれも優れた光輝性を備えていた。これに対して、本発明の条件を満たさない六方晶窒化ホウ素粉末は、いずれも光輝性が劣っていた。
　【００６０】
　Ｎｏ．６の粉末は、製造時に所定の添加剤を使用しなかったため、折れ曲がり粒子比率が低く、その結果、光輝性が劣っていた。Ｎｏ．８および１０の粉末は、第２加熱における昇温速度が２０℃／分を超えていたため一次粒子の成長速度が速く、ファセット成長が十分に進行せず、その結果、折れ曲がり粒子比率が低くなった。なお、平均粒径が１５μｍ未満となったのは第２加熱時の温度が高温（２０５０℃）であったため、粒子の成長に関わる酸化ホウ素の揮発速度が粒成長速度よりも大きかったからである。Ｎｏ．１３の粉末は、平均粒径が４μｍとなるまで過度な粉砕を行ったため、折れ曲がり比率が５％であった。
　【００６１】
　さらに、発明例の六方晶窒化ホウ素粉末の中でも、平均粒径が６〜１００μｍである粉末は、平均粒径が１３０μｍであるＮｏ．１４の粉末よりも肌付着性に優れていた。また、発明例の六方晶窒化ホウ素粉末の中でも、粗粒の粒子の割合が０．５質量％以下である粉末は、粗粒の割合が０．８質量％であるＮｏ．１５の粉末よりもざらつきが抑えられていた。
　【００６２】
　なお、光輝性原料としてガラスフレークに代えてラメ剤を用いた実験も行ったが、ガラスフレークを用いた場合と同様の傾向であった。
　【００６３】
（実施例２）
　表２に示す製造条件で六方晶窒化ホウ素粉末を製造した。表２に示した以外の製造条件は実施例１と同様とした。次いで、得られた六方晶窒化ホウ素粉末のそれぞれについて、実施例１と同様の評価を実施した。ただし、折れ曲がり粒子比率としては、粒子の結晶
（０，０，１）
　【００６４】
　表２に示した結果から分かるように、第２の折れ曲がり粒子比率が６０％以上である六方晶窒化ホウ素粉末は、第２の折れ曲がり粒子比率が６０％未満である六方晶窒化ホウ素粉末に比べて、いっそう優れた光輝性を備えていた。
　【００６５】
　【表２】
（５７）【特許請求の範囲】
　【請求項１】
　
化粧料用の
　前記六方晶窒化ホウ素粉末に含まれる六方晶窒化ホウ素粒子のうち、粒子の結晶
（０，０，１）
　【請求項２】
　前記六方晶窒化ホウ素粉末に含まれる六方晶窒化ホウ素粒子のうち、粒子の結晶
（０，０，１）
　【請求項３】
　変角光度計によって入射光角度：４５°の条件で測定される反射率ピークの半値全幅が８０°以下である、請求項１または２に記載の六方晶窒化ホウ素粉末。
　【請求項４】
　平均粒径が６〜１００μｍである、請求項１〜３のいずれか一項に記載の六方晶窒化ホウ素粉末。
　【請求項５】　
（削除）